(57)【要約】【課題】耐汚染性、耐久性が十分に高く、製造時における塗膜欠陥の発生を防止可能な電子写真感光体、並びに長期にわたって良好な画質を得ることが可能なプロセスカートリッジ及び画像形成装置を提供すること。【解決手段】本発明の電子写真感光体は、感光層がケイ素化合物含有層を備え、ケイ素化合物含有層が、この層の形成に用いられる塗布液中の液体成分に可溶な樹脂を更に含み、感光層の２９Ｓｉ−ＮＭＲスペクトルにおける−４０〜０ｐｐｍのピーク面積と−１００〜−５０ｐｐｍのピーク面積とが式（１）：Ｓ１／（Ｓ１＋Ｓ２）≧０．５（１）［Ｓ１：−４０〜０ｐｐｍのピーク面積、Ｓ２：−１００〜−５０ｐｐｍのピーク面積］で表される条件を満たすことを特徴とする。【選択図】　図４
2004086066.tif 000002
【特許請求の範囲】
【請求項１】
導電性支持体と、該支持体上に配置された感光層と、を備える電子写真感光体であって、
前記感光層が、ケイ素化合物を含有するケイ素化合物含有層を備え、
前記ケイ素化合物含有層が、この層の形成に用いられる塗布液中の液体成分に可溶な樹脂を更に含み、且つ
前記感光層の２９Ｓｉ−ＮＭＲスペクトルにおける−４０〜０ｐｐｍのピーク面積と−１００〜−５０ｐｐｍのピーク面積とが下記式（１）：
Ｓ１／（Ｓ１＋Ｓ２）≧０．５　　（１）
［式（１）中、Ｓ１は−４０〜０ｐｐｍのピーク面積を表し、Ｓ２は−１００〜−５０ｐｐｍのピーク面積を表す］
で表される条件を満たすことを特徴とする電子写真感光体。
【請求項２】
前記ケイ素化合物が分子中に２つ以上のケイ素原子を有するものであることを特徴とする、請求項１に記載の電子写真感光体。
【請求項３】
前記ケイ素化合物含有層が、下記一般式（２）〜（４）：
Ｗ１（−ＳｉＲ３−ａＱａ）２　　（２）
Ｗ２（−Ｄ−ＳｉＲ３−ａＱａ）ｂ　　（３）
ＳｉＲ４−ｃＱｃ　　（４）
［式（２）〜（４）中、Ｗ１は２価の有機基を表し、Ｗ２は正孔輸送能を有する化合物から誘導される有機基を表し、Ｒは水素原子、アルキル基並びに置換又は未置換のアリール基から選ばれる１種を表し、Ｑは加水分解性基を表し、Ｄは２価の基を表し、ａは１〜３の整数を表し、ｂは２〜４の整数を表し、ｃは１〜４の整数を表す。］
で表されるケイ素含有化合物のうちの１種又は２種以上の混合物あるいはこれらの加水分解物又は加水分解縮合物を含有することを特徴とする、請求項１又は２に記載の電子写真感光体。
【請求項４】
前記ケイ素化合物含有層において、上記一般式（２）〜（４）で表されるケイ素化合物に由来するケイ素原子の数が下記式（５）：
（Ｎａ＝３＋Ｎｃ≧３）／Ｎｔｏｔａｌ≦０．５　　（５）
［式（５）中、Ｎａ＝３は一般式（２）又は（３）で表され且つａが３であるケイ素化合物の−ＳｉＲ３−ａＱａに由来するケイ素原子の数を表し、Ｎｃ≧３は一般式（４）で表され且つｃが３又は４であるケイ素化合物に由来するケイ素原子の数を表し、Ｎｔｏｔａｌは一般式（２）又は（３）で表されるケイ素化合物の−ＳｉＲ３−ａＱａに由来するケイ素原子の数及び一般式（４）で表されるケイ素化合物に由来するケイ素原子の数の合計を表す］
で表される条件を満たすことを特徴とする、請求項３に記載の電子写真感光体。
【請求項５】
前記ケイ素化合物含有層が、上記一般式（３）で表されるケイ素化合物であって上記一般式（３）中のＷ２が下記一般式（６）：
【化１】
2004086066.tif 000042
［式（６）中、Ａｒ１、Ａｒ２、Ａｒ３及びＡｒ４は同一でも異なっていてもよく、それぞれ置換又は未置換のアリール基を表し、Ａｒ５は置換又は未置換のアリール基又はアリーレン基を表し、ｋは０又は１を表し、Ａｒ１〜Ａｒ５のうちの少なくとも１つは式（３）中の−Ｄ１−ＳｉＱ３ｃＲ３３−ｃとの結合手を有する］
で表される有機基である化合物あるいはその加水分解物又は加水分解縮合物を含有することを特徴とする、請求項１〜４のうちのいずれか一項に記載の電子写真感光体。
【請求項６】
前記ケイ素化合物含有層が少なくとも１種の微粒子を更に含有することを特徴とする、請求項１〜５のうちのいずれか一項に記載の電子写真感光体。
【請求項７】
請求項１〜６のうちのいずれか一項に記載の電子写真感光体と、
前記電子写真感光体上に形成された静電潜像を現像してトナー像を形成する現像手段、又は前記トナー像の転写後に前記電子写真感光体上に残存するトナーを除去するクリーニング手段のうちの少なくとも一方と
を備えることを特徴とするプロセスカートリッジ。
【請求項８】
請求項１〜６のうちのいずれか一項に記載の電子写真感光体と、
前記電子写真感光体を帯電させる帯電手段と、
帯電した前記電子写真感光体を露光して静電潜像を形成する露光手段と、
前記静電潜像を現像してトナー像を形成する現像手段と、
前記トナー像を被転写媒体に転写する転写手段と、
前記トナー像の転写後に前記電子写真感光体上に残存するトナーを除去するクリーニング手段と
を備えることを特徴とする画像形成装置。
【発明の詳細な説明】
【０００１】
【発明の属する技術分野】
本発明は電子写真感光体、プロセスカートリッジ及び画像形成装置に関する。
【０００２】
【従来の技術】
複写機、プリンター、ファクシミリ等の画像形成装置においては、電子写真感光体を用いて帯電、露光、現像、転写等を行う電子写真方式が広く採用されている。このような画像形成装置にあっては、画像形成プロセスの高速化、画質向上、装置の小型化及び長寿命化、製造コスト及びランニングコストの低減等の要請が益々高まっている。また、近年のコンピューターや通信等の技術の発達に伴い、画像形成装置においてもデジタル方式やカラー画像出力方式の適用が進められている。
【０００３】
このような背景の下、電子写真感光体における電子写真特性及び耐久性の向上、小径化、低コスト化等の検討がなされており、様々な材料を用いた電子写真感光体が提案されている。
【０００４】
例えば特開昭６３−６５４４９号公報には、感光層にシリコーン系微粒子が添加された電子写真感光体が開示されており、かかるシリコーン系微粒子の添加により感光体表面に潤滑性が付与されることが記載されている。
【０００５】
また、感光層を形成する際に、バインダーポリマー又はポリマー前駆体中に低分子の電荷輸送物質を分散させた後、バインダーポリマーやポリマー前駆体を硬化させる方法が提案されており、特公平５−４７１０４号公報、特公昭６０−２２３４７号公報等には、バインダーポリマー又はポリマー先駆体としてシリコーン系材料を用いた電子写真感光体が開示されている。
【０００６】
更に、電子写真感光体の機械的強度を向上させるために、感光層の表面に保護層が設けられることがある。保護層の材料としては架橋性樹脂が用いられる場合が多いが、架橋性樹脂により形成された保護層は絶縁層となるため、感光体の光電特性を損なうことになる。そこで、導電性金属酸化物微粉末（特開昭５７−１２８３４４号公報）や電荷輸送性物質（特開平４−１５６５９号公報）を保護層中に分散させる方法、反応性官能基を有する電荷輸送性物質を熱可塑性樹脂と反応させて保護層を形成する方法などが提案されている。
【０００７】
【発明が解決しようとする課題】
しかしながら、上記従来の電子写真感光体であっても、特に接触帯電方式の帯電器（接触帯電器）やクリーニングブレード等のクリーニング装置と組み合わせて用いる場合には、電子写真特性や耐久性等は必ずしも十分とは言えない。
【０００８】
また、感光体を接触帯電器、化学重合法によるトナー（重合トナー）と組み合わせた場合には、接触帯電の際に生成する放電生成物や、転写工程後に残存した重合トナーにより感光体表面が汚染されて、画像品質が低下する場合がある。更に、感光体表面に付着した放電生成物や残存トナーを除去するためにクリーニングブレードを用いると、感光体表面とクリーニングブレードとの間の摩擦・摩耗が増大して、感光体表面の損傷、ブレードの欠け、ブレードめくれ等が起こりやすくなる。
【０００９】
また更に、電子写真感光体を製造する際には、電子写真特性や耐久性の特性の向上に加えて製造コストを低減することが重要な課題となるが、従来の電子写真感光体の場合、製造時にゆず肌、ブツなどの塗膜欠陥が生じやすいという問題がある。
【００１０】
一方、本出願人は、加水分解性シリル基を有する電荷輸送物質を用いることにより電子写真特性や耐久性が向上することを見出し、これを用いた電子写真感光体を特開平１１−３８６５６号公報、特開平１１−１８４１０６号公報、特開平１１−３１６４６８号公報等において開示している。また、特開平１０−２５１２７７号公報では反応性シロキサンオイルを膜中に存在させた電子写真感光体、特開平１１−３８６５６号公報ではフッ素カップリング剤やＰＴＦＥを用いた電子写真感光体をそれぞれ開示している。しかしながら、これらの電子写真感光体においては、電子写真特性及び耐久性の点でさらなる改善の余地があった。
【００１１】
本発明は、上記従来技術の有する課題に鑑みてなされたものであり、現像剤や放電生成物などに対する耐汚染性、並びに接触帯電器やクリーニングブレード等に対する耐久性が十分に高く、更には製造時における塗膜欠陥の発生を防止可能な電子写真感光体、並びに長期にわたって良好な画質を得ることが可能なプロセスカートリッジ及び画像形成装置を提供することを目的とする。
【００１２】
【課題を解決するための手段】
上記課題を解決するために、本発明の電子写真感光体は、導電性支持体と、該支持体状に配置された感光層と、を備える電子写真感光体であって、感光層が、ケイ素化合物を含有するケイ素化合物含有層を備え、ケイ素化合物含有層が、この層の形成に用いられる塗布液中の液体成分に可溶な樹脂を更に含み、且つ感光層の２９Ｓｉ−ＮＭＲスペクトルにおける−４０〜０ｐｐｍのピーク面積と−１００〜−５０ｐｐｍのピーク面積とが下記式（１）：
Ｓ１／（Ｓ１＋Ｓ２）≧０．５　　（１）
［式（１）中、Ｓ１は−４０〜０ｐｐｍのピーク面積を表し、Ｓ２は−１００〜−５０ｐｐｍのピーク面積を表す］
で表される条件を満たすことを特徴とする。
【００１３】
本発明の電子写真感光体においては、感光層にケイ素化合物含有層を設けると共に、当該ケイ素化合物含有層の形成に用いられる塗布液中に含まれる液体成分に可溶な樹脂を更に含有せしめて、感光層の２９Ｓｉ−ＮＭＲスペクトルにおける−４０〜０ｐｐｍのピーク面積と−１００〜−５０ｐｐｍのピーク面積とが上記式（１）で表される条件を満たすようにすることによって、放電ガス耐性、機械的強度、耐傷性、粒子分散性等が高められるので、現像剤や放電生成物などに対する耐汚染性、並びに接触帯電器やクリーニングブレード等に対する耐久性を十分に向上させることが可能となる。また、感光層を上記の構成とすることで、製造時における塗布液の粘度コントロールが容易となると共にポットライフを十分に長くできるので、塗膜欠陥の発生を防止することができる。
【００１４】
本発明の電子写真感光体においては、ケイ素化合物が分子中に２つ以上のケイ素原子を有するものであることが好ましい。
【００１５】
また、本発明の電子写真感光体においては、ケイ素化合物含有層が、下記一般式（２）〜（４）：
Ｗ１（−ＳｉＲ３−ａＱａ）２　　（２）
Ｗ２（−Ｄ−ＳｉＲ３−ａＱａ）ｂ　　（３）
ＳｉＲ４−ｃＱｃ　　（４）
［式（２）〜（４）中、Ｗ１は２価の有機基を表し、Ｗ２は正孔輸送能を有する化合物から誘導される有機基を表し、Ｒは水素原子、アルキル基並びに置換又は未置換のアリール基から選ばれる１種を表し、Ｑは加水分解性基を表し、Ｄは２価の基を表し、ａは１〜３の整数を表し、ｂは２〜４の整数を表し、ｃは１〜４の整数を表す。］
で表されるケイ素含有化合物のうちの１種又は２種以上の混合物あるいはこれらの加水分解物又は加水分解縮合物を含有することが好ましい。
【００１６】
また、本発明の電子写真感光体では、ケイ素化合物含有層において、上記一般式（２）〜（４）で表されるケイ素化合物に由来するケイ素原子の数が下記式（４）：
（Ｎａ＝３＋Ｎｃ≧３）／Ｎｔｏｔａｌ≦０．５　　（５）
［式（５）中、Ｎａ＝３は一般式（２）又は（３）で表され且つａが３であるケイ素化合物の−ＳｉＲ３−ａＱａに由来するケイ素原子の数を表し、Ｎｃ≧３は一般式（４）で表され且つｃが３又は４であるケイ素化合物に由来するケイ素原子の数を表し、Ｎｔｏｔａｌは一般式（２）又は（３）で表されるケイ素化合物の−ＳｉＲ３−ａＱａに由来するケイ素原子の数及び一般式（４）で表されるケイ素化合物に由来するケイ素原子の数の合計を表す］
で表される条件を満たすことが好ましい。
【００１７】
また、本発明の電子写真感光体においては、ケイ素化合物含有層が、上記一般式（３）で表されるケイ素化合物であって上記一般式（３）中のＷ２が下記一般式（６）：
【００１８】
【化２】
2004086066.tif 000003
［式（６）中、Ａｒ１、Ａｒ２、Ａｒ３及びＡｒ４は同一でも異なっていてもよく、それぞれ置換又は未置換のアリール基を表し、Ａｒ５は置換又は未置換のアリール基又はアリーレン基を表し、ｋは０又は１を表し、Ａｒ１〜Ａｒ５のうちの少なくとも１つは式（３）中の−Ｄ−ＳｉＱａＲ３−ａとの結合手を有する］
で表される有機基である化合物あるいはその加水分解物又は加水分解縮合物を含有することが好ましい。
【００１９】
また、本発明の電子写真感光体においては、ケイ素化合物含有層が少なくとも１種の微粒子を更に含有することが好ましい。
【００２０】
また、本発明のプロセスカートリッジは、上記本発明の電子写真感光体と、電子写真感光体上に形成された静電潜像を現像してトナー像を形成する現像手段、又は前記トナー像の転写後に前記電子写真感光体上に残存するトナーを除去するクリーニング手段のうちの少なくとも一方とを備えることを特徴とする。
【００２１】
また、本発明の画像形成装置は、上記本発明の電子写真感光体と、電子写真感光体を帯電させる帯電手段と、帯電した電子写真感光体を露光して静電潜像を形成する露光手段と、静電潜像を現像してトナー像を形成する現像手段と、トナー像を被転写媒体に転写する転写手段と、トナー像の転写後に電子写真感光体上に残存するトナーを除去するクリーニング手段とを備えることを特徴とする。
【００２２】
このように本発明の電子写真感光体を用いることで、長期にわたって良好な画質を得ることが可能なプロセスカートリッジ及び画像形成装置が実現可能となる。
【００２３】
【発明の実施の形態】
以下、場合により図面を参照しつつ、本発明の好適な実施形態について詳細に説明する。なお、図面中、同一又は相当部分には同一符号を付することとし、重複する説明は省略する。
【００２４】
（電子写真感光体）
本発明の電子写真感光体において、その感光層はケイ素化合物を含有するケイ素化合物含有層を備えるものであり、当該ケイ素化合物含有層はこの層の形成に用いられる塗布液中の液体成分に可溶な樹脂を更に含むものである。
【００２５】
液体成分に可溶な樹脂は、当該液体成分の種類に応じて適宜選定される。例えば塗布液がアルコール系溶剤（メタノール、エタノール、ブタノール等）を含有する場合、アルコールに可溶な樹脂として、ポリビニルブチラール樹脂、ポリビニルホルマール樹脂、ブチラールの一部がホルマールやアセトアセタール等で変性された部分アセタール化ポリビニルアセタール樹脂等のポリビニルアセタール樹脂、ポリアミド樹脂、エチルセルロース等のセルロール樹脂、フェノール樹脂等が使用可能である。これらの樹脂は１種を単独で使用してもよく、２種以上を組み合わせて使用してもよい。上記樹脂の中でも、電気特性の点でポリビニルアセタール樹脂が好ましい。
【００２６】
液体成分に可溶な樹脂の平均分子量は、２，０００〜１，０００，０００が好ましく、５，０００〜５０，０００がより好ましい。平均分子量が２，０００未満であると、放電ガス耐性、機械的強度、耐傷性、粒子分散性等の向上効果が不十分となる傾向にある。また、平均分子量が１，０００，０００を超えると、塗布液への溶解度が低下して添加量が制限されやすく、また、感光層の形成時に成膜不良の原因となりやすい。
【００２７】
また、液体成分に可溶な樹脂の添加量は、塗布液全量を基準として、好ましくは０．１〜１５重量％であり、より好ましくは０．５〜１０重量％である。添加量が０．１重量％未満であると、放電ガス耐性、機械的強度、耐傷性、粒子分散性等の効果が不十分となる傾向にある。また、添加量が１５重量％を超えると、本発明の電子写真感光体を高温高湿下で使用する場合に画像ボケが発生しやすくなる。
【００２８】
また、本発明で用いられるケイ素化合物としては、ケイ素原子を有するものであれば特に制限されないが、分子中に２個以上のケイ素原子を有する化合物を用いることが好ましい。分子中に２個以上のケイ素原子を有する化合物を用いることで、電子写真感光体の強度と画像品質との双方をより高水準で達成することができる。
【００２９】
本発明では、下記一般式（２）〜（４）：
Ｗ１（−ＳｉＲ３−ａＱａ）２　　（２）
Ｗ２（−Ｄ−ＳｉＲ３−ａＱａ）ｂ　　（３）
ＳｉＲ４−ｃＱｃ　　（４）
［式（２）〜（４）中、Ｗ１は２価の有機基を表し、Ｗ２は正孔輸送能を有する化合物から誘導される有機基を表し、Ｒは水素原子、アルキル基並びに置換又は未置換のアリール基から選ばれる１種を表し、Ｑは加水分解性基を表し、Ｄは２価の基を表し、ａは１〜３の整数を表し、ｂは２〜４の整数を表し、ｃは１〜４の整数を表す。］
で表されるケイ素含有化合物のうちの１種又は２種以上の混合物あるいはこれらの加水分解物又は加水分解縮合物が好ましく使用される。
【００３０】
一般式（２）〜（４）中のＲは、前述の通り、水素原子、アルキル基（好ましくは炭素数１〜５のアルキル基）又は置換若しくは無置換のアリール基（好ましくは炭素数６〜１５の置換若しくは無置換のアリール基）を表す。
【００３１】
また、一般式（２）〜（４）中、Ｑで表される加水分解性基とは、一般式（２）〜（４）で表される化合物の硬化反応において、加水分解によりシロキサン結合（Ｏ−Ｓｉ−Ｏ）を形成し得る官能基のことをいう。本発明にかかる加水分解性基の好ましい例としては、具体的には、水酸基、アルコキシ基、メチルエチルケトオキシム基、ジエチルアミノ基、アセトキシ基、プロペノキシ基、クロロ基が挙げられるが、これらの中でも、−ＯＲ”（Ｒ”は炭素数１〜１５のアルキル基またはトリメチルシリル基）で表される基がより好ましい。
【００３２】
また、一般式　（３）中、Ｄで表される２価の基としては、好ましくは、−ＣｎＨ２ｎ−、−ＣｎＨ２ｎ−２−、−ＣｎＨ２ｎ−４−（ｎは１〜１５の整数であり、好ましくは２〜１０の整数である）、−ＣＨ２−Ｃ６Ｈ４−又は−Ｃ６Ｈ４−Ｃ６Ｈ４−で表される２価の炭化水素基、オキシカルボニル基（−ＣＯＯ−）、チオ基（−Ｓ−）、オキシ基（−Ｏ−）、イソシアノ基（−Ｎ＝ＣＨ−）、あるいはこれら２種以上の組み合わせによる２価の基である。なお、これらの２価の基は側鎖にアルキル基、フェニル基、アルコキシ基、アミノ基などの置換基を有していてもよい。Ｄが上記の好ましい２価の基であると、有機シリケート骨格に適度な可とう性が付与されて層の強度が向上する傾向にある。
【００３３】
上記一般式（２）で表される化合物の好ましい例を表１に示す。
【００３４】
【表１】
2004086066.tif 000004
また、上記一般式（３）中、Ｗ２で表される有機基としては、正孔輸送能を有するものであれば特に制限されないが、下記一般式（６）：
【００３５】
【化３】
2004086066.tif 000005
［式（６）中、Ａｒ１、Ａｒ２、Ａｒ３及びＡｒ４は同一でも異なっていてもよく、それぞれ置換又は未置換のアリール基を表し、Ａｒ５は置換又は未置換のアリール基又はアリーレン基を表し、ｋは０又は１を表し、Ａｒ１〜Ａｒ５のうちの少なくとも１つは式（３）中の−Ｄ１−ＳｉＱ３ｃＲ３３−ｃとの結合手を有する］
で表される有機基であることが好ましい。
【００３６】
上記一般式（６）中のＡｒ１〜Ａｒ４としては、下記式（７）〜（１３）のうちのいずれかであることが好ましい。
【００３７】
【化４】
2004086066.tif 000006
【００３８】
【化５】
2004086066.tif 000007
【００３９】
【化６】
2004086066.tif 000008
【００４０】
【化７】
2004086066.tif 000009
【００４１】
【化８】
2004086066.tif 000010
【００４２】
【化９】
2004086066.tif 000011
−Ａｒ−Ｚ’ｓ−Ａｒ−Ｘｍ　　（１３）
［式（７）〜（１３）中、Ｒ６は水素原子、炭素数１〜４のアルキル基、炭素数１〜４のアルキル基もしくは炭素数１〜４のアルコキシ基で置換されたフェニル基、または未置換のフェニル基、炭素数７〜１０のアラルキル基からなる群より選ばれる１種を表し、Ｒ７〜Ｒ９はそれぞれ水素原子、炭素数１〜４のアルキル基、炭素数１〜４のアルコキシ基、もしくは炭素数１〜４のアルコキシ基で置換されたフェニル基、または未置換のフェニル基、炭素数７〜１０のアラルキル基、ハロゲン原子からなる群より選ばれる１種を表し、Ａｒは置換又は未置換のアリーレン基を表し、Ｘは一般式（４）中の−Ｄ１−ＳｉＱ３ｃＲ３３−ｃを表し、ｍ及びｓはそれぞれ０又は１を表し、ｑ及びｒは１〜１０の整数を表し、ｔ及びｔ’はそれぞれ１〜３の整数を表す。］
ここで、式（１２）中のＡｒとしては、下記式（１３）又は（１４）で表されるものが好ましい。
【００４３】
【化１０】
2004086066.tif 000012
【００４４】
【化１１】
2004086066.tif 000013
［式（１４）、（１５）中、Ｒ１０及びＲ１１はそれぞれ水素原子、炭素数１〜４のアルキル基、炭素数１〜４のアルコキシ基、もしくは炭素数１〜４のアルコキシ基で置換されたフェニル基、または未置換のフェニル基、炭素数７〜１０のアラルキル基、ハロゲン原子からなる群より選ばれる１種を表し、ｔは１〜３の整数を表す。］
また、式（１３）中のＺ’としては、下記式（１６）〜（２３）のうちのいずれかで表されるものが好ましい。
−（ＣＨ２）ｑ−　　（１６）
−（ＣＨ２ＣＨ２Ｏ）ｒ−　　（１７）
【００４５】
【化１２】
2004086066.tif 000014
【００４６】
【化１３】
2004086066.tif 000015
【００４７】
【化１４】
2004086066.tif 000016
【００４８】
【化１５】
2004086066.tif 000017
【００４９】
【化１６】
2004086066.tif 000018
【００５０】
【化１７】
2004086066.tif 000019
［式（１６）〜（２３）中、Ｒ１２及びＲ１３はそれぞれ水素原子、炭素数１〜４のアルキル基、炭素数１〜４のアルコキシ基、もしくは炭素数１〜４のアルコキシ基で置換されたフェニル基、または未置換のフェニル基、炭素数７〜１０のアラルキル基、ハロゲン原子からなる群より選ばれる１種を表し、Ｗは２価の基を表し、ｑ及びｒはそれぞれ１〜１０の整数を表し、ｔはそれぞれ１〜３の整数を表す。］
上記式（２２）、（２３）中のＷとしては、下記（２４）〜（３２）で表される２価の基のうちのいずれかであることが好ましい。
【００５１】
−ＣＨ２−　　（２４）
−Ｃ（ＣＨ３）２−　　（２５）
−Ｏ−　　（２６）
−Ｓ−　　（２７）
−Ｃ（ＣＦ３）２−　　（２８）
−Ｓｉ（ＣＨ３）２−　　（２９）
【００５２】
【化１８】
2004086066.tif 000020
【００５３】
【化１９】
2004086066.tif 000021
【００５４】
【化２０】
2004086066.tif 000022
［式（３１）中、ｕは０〜３の整数を表す］
また、一般式（６）中、Ａｒ５は、ｋが０のときはＡｒ１〜Ａｒ４の説明で例示されたアリール基であり、ｋが１のときはかかるアリール基から所定の水素原子を除いたアリーレン基である。
【００５５】
式（６）中のＡｒ１、Ａｒ２、Ａｒ３、Ａｒ４、Ａｒ５及び整数ｋ、並びに式（３）中のＤ−ＳｉＲ３−ａＱａで表される基の好ましい組み合わせを表２〜５に示す。なお、表中、ＳはＡｒ１〜Ａｒ５と結合したＤ−ＳｉＲ３３−ｃＱ３ｃを表し、Ｍｅはメチル基を表し、Ｅｔはエチル基を表し、Ｐｒはプロピル基を表す。
【００５６】
【表２】
2004086066.tif 000023
【００５７】
【表３】
2004086066.tif 000024
【００５８】
【表４】
2004086066.tif 000025
【００５９】
【表５】
2004086066.tif 000026
また、上記一般式（４）で表されるケイ素化合物としては、テトラメトキシシラン、テトラエトキシシラン等の４官能性アルコキシシラン（ｃ＝４）；メチルトリメトキシシラン、メチルトリエトキシシラン、エチルトリメトキシシラン、メチルトリメトキシエトキシシラン、ビニルトリメトキシシラン、ビニルトリエトキシシラン、フェニルトリメトキシシラン、γ−グリシドキシプロピルメチルジエトキシシラン、γ−グリシドキシプロピルトリメトキシシラン、γ−アミノプロピルトリエトキシシラン、γ−アミノプロピルトリメトキシシラン、γ−アミノプロピルメチルジメトキシシラン、Ｎ−β（アミノエチル）γ−アミノプロピルトリエトキシシラン、（トリデカフルオロ−１，１，２，２−テトラヒドロオクチル）トリエトキシシラン、（３，３，３−トリフルオロプロピル）トリメトキシシラン、３−（ヘプタフルオロイソプロポキシ）プロピルトリエトキシシラン、１Ｈ，１Ｈ，２Ｈ，２Ｈ−パーフルオロアルキルトリエトキシシラン、１Ｈ，１Ｈ，２Ｈ，２Ｈ−パーフルオロデシルトリエトキシシラン、１Ｈ，１Ｈ，２Ｈ，２Ｈ−パーフルオロオクチルトリエトキシシラン等の３官能性アルコキシシラン（ｃ＝３）；ジメチルジメトキシシラン、ジフェニルジメトキシシラン、メチルフェニルジメトキシシラン等の２官能性アルコキシシラン（ｃ＝２）；トリメチルメトキシシラン等の１官能性アルコキシシラン等のシランカップリング剤が挙げられる。感光層の強度を向上させるためには３官能性アルコキシシラン及び４官能性アルコキシシランが好ましく、可とう性、成膜性を向上させるためには１官能性アルコキシシラン及び２官能性アルコキシシランが好ましい。
【００６０】
また、これらのカップリング剤を含むシリコーン系ハードコート剤を用いることもできる。市販のハードコート剤としては、ＫＰ−８５、Ｘ−４０−９７４０、Ｘ−４０−２２３９（以上、信越シリコーン社製）、ＡＹ４２−４４０、ＡＹ４２−４４１、ＡＹ４９−２０８（以上、東レダウコーニング社製）等が挙げられる。
【００６１】
ケイ素化合物含有層は、上記一般式（２）〜（４）で表されるケイ素化合物のうちの１種のみを含有していてもよく、２種以上を含有していてもよい。また、一般式（２）〜（４）で表される化合物には、１官能性化合物（ａ又はｃが１の化合物）、２官能性化合物（ａ又はｃが２の化合物）、３官能性化合物（ａ又はｃが３の化合物）、４官能性化合物（ｃが４の化合物）が包含されるが、ケイ素化合物含有層においては、上記一般式（２）〜（４）で表されるケイ素化合物に由来するケイ素原子の数が下記式（５）：
（Ｎａ＝３＋Ｎｃ≧３）／Ｎｔｏｔａｌ≦０．５　　（５）
［式（４）中、Ｎａ＝３は一般式（２）又は（３）で表され且つａが３であるケイ素化合物の−ＳｉＲ３−ａＱａに由来するケイ素原子の数を表し、Ｎｃ≧３は一般式（４）で表され且つｃが３又は４であるケイ素化合物に由来するケイ素原子の数を表し、Ｎｔｏｔａｌは一般式（２）又は（３）で表されるケイ素化合物の−ＳｉＲ３−ａＱａに由来するケイ素原子の数及び一般式（４）で表されるケイ素化合物に由来するケイ素原子の数の合計を表す］
で表される条件を満たすことが好ましい。すなわち、一般式（２）〜（４）で表されるケイ素化合物に由来するケイ素原子（一般式（２）、（３）で表される化合物の場合は−ＳｉＲ３−ａＱａに由来するケイ素原子に限る。以下同様である）の数に対して３官能性化合物又は４官能性化合物に由来するケイ素原子の数が０．５以下となるように、ケイ素化合物の含有割合を設定することが好ましい。式（５）中の左辺の値が０．５を超えると、高温高湿下での画像ボケが起こりやすくなる傾向にある。なお、式（５）中の左辺の値が小さくなると強度等の低下を招くおそれがあるが、分子中に２個以上のケイ素原子を有する化合物を用いることで、強度を向上させることができる。
【００６２】
また、電子写真感光体の耐汚染物付着性、潤滑性を更に向上させるために、ケイ素化合物含有層に各種微粒子を添加することもできる。微粒子は、１種を単独で用いることもできるが、２種以上を組み合わせて用いてもよい。微粒子の一例として、ケイ素含有微粒子を挙げることができる。ケイ素含有微粒子とは、構成元素にケイ素を含む微粒子であり、具体的には、コロイダルシリカおよびシリコーン微粒子等が挙げられる。
【００６３】
本発明においてケイ素含有微粒子として用いられるコロイダルシリカは、平均粒子径１〜１００ｎｍ、好ましくは１０〜３０ｎｍの酸性もしくはアルカリ性の水分散液、あるいはアルコール、ケトン、エステル等の有機溶媒中に分散させたものから選ばれ、一般に市販されているものを使用することができる。
【００６４】
本発明の電子写真感光体における最表面層中のコロイダルシリカの固形分含有量は、特に限定されるものではないが、製膜性、電気特性、強度の面から最表面層の全固形分中の１〜５０重量％、好ましくは５〜３０重量％の範囲で用いられる。
【００６５】
本発明においてケイ素含有微粒子として用いられるシリコーン微粒子は、球状で、平均粒子径が好ましくは１〜５００ｎｍ、より好ましくは１０〜１００ｎｍの、シリコーン樹脂粒子、シリコーンゴム粒子、シリコーン表面処理シリカ粒子から選ばれ、一般に市販されているものを使用することができる。
【００６６】
シリコーン微粒子は、化学的に不活性で、樹脂への分散性に優れる小径粒子であり、更に十分な特性を得るために必要とされる含有量が低いため、架橋反応を阻害することなく、電子写真感光体の表面性状を改善することができる。すなわち、強固な架橋構造中に均一に取り込まれた状態で、電子写真感光体表面の潤滑性、撥水性を向上させ、長期間にわたって良好な耐摩耗性、耐汚染物付着性を維持することができる。ケイ素化合物含有層中のシリコーン微粒子の含有量は、ケイ素化合物含有層の全固形分を基準として、０．１〜２０重量％の範囲であり、好ましくは０．５〜１０重量％の範囲である。
【００６７】
また、その他の微粒子としては、四フッ化エチレン、三フッ化エチレン、六フッ化プロピレン、フッ化ビニル、フッ化ビニリデン等のフッ素系微粒子やＺｎＯ−Ａｌ２Ｏ３、ＳｎＯ２−Ｓｂ２Ｏ３、Ｉｎ２Ｏ３−ＳｎＯ２、ＺｎＯ−ＴｉＯ２、ＭｇＯ−Ａｌ２Ｏ３、ＦｅＯ−ＴｉＯ２、ＴｉＯ２、ＳｎＯ２、Ｉｎ２Ｏ３、ＺｎＯ、ＭｇＯ等の半導電性金属酸化物が挙げられる。
【００６８】
なお、従来の電子写真感光体において上記微粒子を感光層中に含ませると、電荷輸送物質や結着樹脂に対する微粒子の相溶性が不十分となりやすく、これらが感光層中で層分離を起こして不透明な膜となり、その結果、電気特性が悪化することがあった。これに対して本発明では、ケイ素化合物含有層（ここでは電荷輸送層）に、この層の形成に用いられる塗布液中の液体成分に可溶な樹脂と、ケイ素化合物とを含有せしめることにより、ケイ素化合物含有層中での微粒子の分散性が向上するので、塗布液のポットライフを十分に長くすることができ、電気特性の悪化を防止することが可能となる。
【００６９】
また、ケイ素には、可塑剤、表面改質剤、酸化防止剤、光劣化防止剤等の添加剤を使用することもできる。可塑剤としては、例えば、ビフェニル、塩化ビフェニル、ターフェニル、ジブチルフタレート、ジエチレングリコールフタレート、ジオクチルフタレート、トリフェニル燐酸、メチルナフタレン、ベンゾフェノン、塩素化パラフィン、ポリプロピレン、ポリスチレン、各種フルオロ炭化水素等が挙げられる。
【００７０】
酸化防止剤としてはヒンダートフェノール、ヒンダートアミン、チオエーテル又はホスファイト部分構造を持つ酸化防止剤が挙げられ、これらは環境変動時の電位安定性・画質の向上に効果的である。例えばヒンダートフェノール系酸化防止剤としては、「Ｓｕｍｉｌｉｚｅｒ　ＢＨＴ−Ｒ」、「Ｓｕｍｉｌｉｚｅｒ　ＭＤＰ−Ｓ」、「Ｓｕｍｉｌｉｚｅｒ　ＢＢＭ−Ｓ」、「Ｓｕｍｉｌｉｚｅｒ　ＷＸ−Ｒ」、「Ｓｕｍｉｌｉｚｅｒ　ＮＷ」、「Ｓｕｍｉｌｉｚｅｒ　ＢＰ−７６」、「Ｓｕｍｉｌｉｚｅｒ　ＢＰ−１０１」、「Ｓｕｍｉｌｉｚｅｒ　ＧＡ−８０」、「Ｓｕｍｉｌｉｚｅｒ　ＧＭ」、「Ｓｕｍｉｌｉｚｅｒ　ＧＳ」（以上住友化学社製）、「ＩＲＧＡＮＯＸ１０１０」、「ＩＲＧＡＮＯＸ１０３５」、「ＩＲＧＡＮＯＸ１０７６」、「ＩＲＧＡＮＯＸ１０９８」、「ＩＲＧＡＮＯＸ１１３５」、「ＩＲＧＡＮＯＸ１１４１」、「ＩＲＧＡＮＯＸ１２２２」、「ＩＲＧＡＮＯＸ１３３０」、「ＩＲＧＡＮＯＸ１４２５ＷＬ」、「ＩＲＧＡＮＯＸ１５２０Ｌ」、「ＩＲＧＡＮＯＸ２４５」、「ＩＲＧＡＮＯＸ２５９」、「ＩＲＧＡＮＯＸ３１１４」、「ＩＲＧＡＮＯＸ３７９０」、「ＩＲＧＡＮＯＸ５０５７」、「ＩＲＧＡＮＯＸ５６５」（以上チバスペシャリティーケミカルズ社製）、「アデカスタブＡＯ−２０」、「アデカスタブＡＯ−３０」、「アデカスタブＡＯ−４０」、「アデカスタブＡＯ−５０」、「アデカスタブＡＯ−６０」、「アデカスタブＡＯ−７０」、「アデカスタブＡＯ−８０」、「アデカスタブＡＯ−３３０」（以上旭電化製）等が挙げられる。また、ヒンダートアミン系酸化防止剤としては、「サノールＬＳ２６２６」、「サノールＬＳ７６５」、「サノールＬＳ７７０」、「サノールＬＳ７４４」、「チヌビン１４４」、「チヌビン６２２ＬＤ」、「マークＬＡ５７」、「マークＬＡ６７」、「マークＬＡ６２」、「マークＬＡ６８」、「マークＬＡ６３」、「スミライザーＴＰＳ」等、チオエーテル系酸化防止剤としては、「スミライザーＴＰ−Ｄ」等、ホスファイト系酸化防止剤としては、「マーク２１１２」、「マークＰＥＰ・８」、「マークＰＥＰ・２４Ｇ」、「マークＰＥＰ・３６」、「マーク３２９Ｋ」、「マークＨＰ・１０」等が挙げられる。これらの中でも、特にヒンダートフェノール、ヒンダートアミン系酸化防止剤が好ましい。
【００７１】
本発明においては、上記構成を有するケイ素化合物含有層を含んで感光層が構成されるが、感光層の２９Ｓｉ−ＮＭＲスペクトルにおける−４０〜０ｐｐｍのピーク面積と−１００〜−５０ｐｐｍのピーク面積とは下記式（１）：
Ｓ１／（Ｓ１＋Ｓ２）≧０．５　　（１）
［式（１）中、Ｓ１は−４０〜０ｐｐｍのピーク面積を表し、Ｓ２は−１００〜−５０ｐｐｍのピーク面積を表す］
で表される条件を満たすことが必要である。Ｓ１／（Ｓ１＋Ｓ２）が０．５未満であると、高温での画像ボケが起こりやすくなる、ポットライフが短くなる等の不具合が発生しやすくなる。同様の理由により、Ｓ１／（Ｓ１＋Ｓ２）は０．６以上であることが好ましく、０．７以上であることがより好ましい。
【００７２】
感光層の２９Ｓｉ−ＮＭＲスペクトルの測定は、以下の手順で行うことができる。先ず、ケイ素を含まない粘着テープを用いて電子写真感光体から感光層を剥離し、剥離物１５０ｍｇをジルコニア製サンプルチューブ（７ｍｍφ）に充填する。このサンプルチューブを２９Ｓｉ−ＮＭＲスペクトル測定装置（例えばＶａｒｉａｎ社製ＵＮＩＴＹ−３００）にセットして、以下の条件：
周波数：５９．５９ＭＨｚ
遅延時間：１０．００秒
接触時間：２．５ミリ秒
測定温度：２５℃
積算回数：１０，０００回
試料の回転数：４０００±５００ｒｐｍ
で測定を行う。
【００７３】
なお、本発明の電子写真感光体は、その感光層が上記ケイ素化合物含有層を備えるものであれば、電荷発生物質を含む層（電荷発生層）と電荷輸送物質を含む層（電荷輸送層）とが別個に設けられた機能分離型感光体、電荷発生物質及び電荷輸送物質の双方を同一の層に含む単層型感光体のいずれであってもよいが、機能分離型感光体であることが好ましい。以下、機能分離型感光体を例にとり、本発明の電子写真感光体について更に詳細に説明する。
【００７４】
図１は本発明の電子写真感光体の好適な一実施形態を模式的に示す断面図である。図１に示した電子写真感光体は電荷発生層１３と電荷輸送層１４とが別個に設けられた機能分離型感光体である。すなわち、導電性支持体１１上に、下引き層１２、電荷発生層１３、電荷輸送層１４、保護層１５がこの順で積層されて感光層１６が形成されている。このうち保護層１５は、この層の形成に用いられる塗布液中に含まれる液体成分に可溶な樹脂と、ケイ素化合物とを含有するものである。また、感光層１５の２９Ｓｉ−ＮＭＲスペクトルにおける−４０〜０ｐｐｍのピーク面積と−１００〜−５０ｐｐｍのピーク面積とが上記式（１）で表される条件を満たすものである。
【００７５】
導電性支持体１１としては、例えば、アルミニウム、銅、亜鉛、ステンレス、クロム、ニッケル、モリブデン、バナジウム、インジウム、金、白金等の金属又は合金を用いた金属板、金属ドラム、金属ベルト；導電性ポリマー、酸化インジウム等の導電性化合物やアルミニウム、パラジウム、金等の金属又は合金を塗布、蒸着あるいはラミネートした紙、プラスチックフィルム、ベルト等が挙げられる。また、必要に応じて、支持体１１の表面に、陽極酸化被膜処理、熱水酸化処理や薬品処理、着色処理、砂目立てなどの乱反射処理等の表面処理を施すこともできる。
【００７６】
下引き層１２に用いる結着樹脂としては、具体的には、ポリアミド樹脂、塩化ビニル樹脂、酢酸ビニル樹脂、フェノール樹脂、ポリウレタン樹脂、メラミン樹脂、ベンゾグアナミン樹脂、ポリイミド樹脂、ポリエチレン樹脂、ポリプロピレン樹脂、ポリカーボネート樹脂、アクリル樹脂、メタクリル樹脂、塩化ビニリデン樹脂、ポリビニルアセタール樹脂、塩化ビニル−酢酸ビニル共重合体、ポリビニルアルコール樹脂、水溶性ポリエステル樹脂、ニトロセルロース、カゼイン、ゼラチン、ポリグルタミン酸、澱粉、スターチアセテート、アミノ澱粉、ポリアクリル酸、ポリアクリルアミド、ジルコニウムキレート化合物、チタニルキレート化合物、チタニルアルコキシド化合物、有機チタニル化合物、シランカップリング剤等が挙げられ、これら１種を単独で又は２種以上を組み合わせてして用いることができる。また、上記の結着樹脂に、酸化チタン、酸化アルミニウム、酸化珪素、酸化ジルコニウム、チタン酸バリウム、シリコーン樹脂等の微粒子を配合してもよい。
【００７７】
下引き層を形成する際の塗布方法としては、ブレードコーティング法、マイヤーバーコーティング法、スプレーコーティング法、浸漬コーティング法、ビードコーティング法、エアーナイフコーティング法、カーテンコーティング法等の通常の方法が採用される。下引き層の厚みは０．０１〜４０μｍが適当である。
【００７８】
電荷発生層１３に含まれる電荷発生物質としては、例えば、アゾ系顔料、キノン系顔料、ペリレン系顔料、インジゴ系顔料、チオインジゴ系顔料、ビスベンゾイミダゾール系顔料、フタロシアニン系顔料、キナクリドン系顔料、キノリン系顔料、レーキ系顔料、アゾレーキ系顔料、アントラキノン系顔料、オキサジン系顔料、ジオキサジン系顔料、トリフェニルメタン系顔料、アズレニウム系染料、スクウェアリウム系染料、ピリリウム系染料、トリアリルメタン系染料、キサンテン系染料、チアジン系染料、シアニン系染料等の種々の有機顔料及び有機染料；アモルファスシリコン、アモルファスセレン、テルル、セレン−テルル合金、硫化カドミウム、硫化アンチモン、酸化亜鉛、硫化亜鉛等の無機材料が挙げられる。これらの中でも縮環芳香族系顔料、ペリレン系顔料及びアゾ系顔料が、感度、電気的安定性、照射光に対する光化学的安定性の面で好ましい。これらの電荷発生物質は、１種を単独で用いてもよく、２種以上を組み合わせて用いてもよい。
【００７９】
電荷発生層１３は、電荷発生物質を真空蒸着するか、あるいは結着樹脂を含む有機溶剤中に電荷発生物質を分散した塗布液を塗布することにより形成可能である。電荷発生層における結着樹脂としては、ポリビニルブチラール樹脂、ポリビニルホルマール樹脂、ブチラールの一部がホルマールやアセトアセタール等で変性された部分アセタール化ポリビニルアセタール樹脂等のポリビニルアセタール系樹脂、ポリアミド系樹脂、ポリエステル樹脂、変性エーテル型ポリエステル樹脂、ポリカーボネート樹脂、アクリル樹脂、ポリ塩化ビニル樹脂、ポリ塩化ビニリデン樹脂、ポリスチレン樹脂、ポリビニルアセテート樹脂、塩化ビニル−酢酸ビニル共重合体、シリコーン樹脂、フェノール樹脂、フェノキシ樹脂、メラミン樹脂、ベンゾグアナミン樹脂、尿素樹脂、ポリウレタン樹脂、ポリ−Ｎ−ビニルカルバゾール樹脂、ポリビニルアントラセン樹脂、ポリビニルピレン等が挙げられ、これらは１種を単独で又は２種以上を組み合わせて用いることができる。これらの中でも、ポリビニルアセタール系樹脂、塩化ビニル−酢酸ビニル系共重合体、フェノキシ樹脂および変性エーテル型ポリエステル樹脂を用いると、電荷発生物質の分散性が向上し、電荷発生物質が凝集せずに長期にわたり安定な塗布液が得られる。このような塗布液を用いることで均一な被膜を容易に且つ確実に形成することができ、その結果、電気特性が向上して画質欠陥の発生を十分に防止することができる。また、電荷発生物質と結着樹脂との配合比は、体積比で５：１〜１：２の範囲内であることが好ましい。
【００８０】
また、塗布液を調製する際に用いられる溶剤としては、メタノール、エタノール、ｎ−プロパノール、ｎ−ブタノール、ベンジルアルコール、メチルセルソルブ、エチルセルソルブ、アセトン、メチルエチルケトン、シクロヘキサノン、クロロベンゼン、酢酸メチル、酢酸ｎ−ブチル、ジオキサン、テトラヒドロフラン、メチレンクロライド、クロロホルム等の有機溶剤が挙げられ、これらは１種を単独で又は２種以上を混合して用いることができる。
【００８１】
塗布液の塗布方法としては、上記下引き層の説明において例示された塗布方法が挙げられる。また、このようにして形成される電荷発生層１３の厚みは、好ましくは０．０１〜５μｍ、より好ましくは０．１〜２μｍである。電荷発生層１２の厚みが０．０１μｍ未満の場合、電荷発生層を均一に形成することが困難になり、他方、厚みが５μｍを越えると電子写真特性が著しく低下する傾向がある。
【００８２】
また、電荷発生層１３中に酸化防止剤、失活剤などの安定剤を加えることもできる。酸化防止剤としては、例えば、フェノール系、硫黄系、リン系、アミン系化合物等の酸化防止剤が挙げられる。失活剤としてはビス（ジチオベンジル）ニッケル、ジ−ｎ−ブチルチオカルバミン酸ニッケル等が挙げられる。
【００８３】
電荷輸送層１４は、電荷輸送物質及び結着樹脂、あるいは更に微粒子、添加剤等を含む塗布液を上記形成することができる。
【００８４】
低分子の電荷輸送物質としては、例えば、ピレン系、カルバゾール系、ヒドラゾン系、オキサゾール系、オキサジアゾール系、ピラゾリン系、アリールアミン系、アリールメタン系、ベンジジン系、チアゾール系、スチルベン系、ブタジエン系等の化合物が挙げられる。また、高分子電荷輸送物質としては、例えば、ポリ−Ｎ−ビニルカルバゾール、ハロゲン化ポリ−Ｎ−ビニルカルバゾール、ポリビニルピレン、ポリビニルアンスラセン、ポリビニルアクリジン、ピレン−ホルムアルデヒド樹脂、エチルカルバゾール−ホルムアルデヒド樹脂、トリフェニルメタンポリマー、ポリシラン等が挙げられる。これらの中でも、トリフェニルアミン化合物、トリフェニルメタン化合物、ベンジジン化合物がモビリティー、安定性、光に対する透明性の面で好ましい。更に、上記一般式（２）で表されるケイ素化合物を電荷輸送物質として用いることもできる。
【００８５】
結着樹脂としては、電気絶縁性のフィルムを形成可能な高分子重合体が好ましい。例えば、アルコール系溶剤に可溶な樹脂であるポリビニルアセタール樹脂、ポリアミド樹脂、セルロース樹脂、フェノール樹脂等を用いる場合、これらの樹脂と共に用いられる結着樹脂としては、ポリカーボネート、ポリエステル、メタクリル樹脂、アクリル樹脂、ポリ塩化ビニル、ポリ塩化ビニリデン、ポリスチレン、ポリビニルアセテート、スチレン−ブタジエン共重合体、塩化ビニリデン−アクリロニトリル重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、ポリ−Ｎ−ビニルカルバゾール、ポリビニルブチラール、ポリビニルホルマール、ポリスルホン、カゼイン、ゼラチン、ポリビニルアルコール、、フェノール樹脂、ポリアミド、カルボキシ−メチルセルロース、塩化ビニリデン系ポリマーラテックス、ポリウレタン等が挙げられる。上記高分子重合体の中でも、ポリカーボネート、ポリエステル、メタクリル樹脂、アクリル樹脂は、電荷輸送物質との相溶性、溶剤への溶解性、強度に優れており好ましい。
【００８６】
また、電荷輸送層１４には、可塑剤、表面改質剤、酸化防止剤、光劣化防止剤等の添加剤を更に含有させてもよい。
【００８７】
電荷輸送層１４の厚みは好ましくは５〜５０μｍ、より好ましくは１０〜４０μｍである。電荷輸送層の厚さが５μｍよりも薄いと帯電が困難になり、他方５０μｍを越えると電子写真特性が著しく低下する傾向がある。
【００８８】
保護層１５は、前述の通り保護層の形成に用いられる塗布液中の液体成分に可溶な樹脂と、ケイ素化合物とを含有するものである。また、保護層１５は、シリコーンオイル、フッ素系材料等の潤滑剤や微粒子を更に含有してもよい。これにより、潤滑性、強度を向上させることもできる。潤滑剤としては、前述のフッ素系シランカップリング剤等を好ましい例としてあげることができる。また、分散させる微粒子としては、前述のシリコーン微粒子、フッ素系微粒子や、「第８回ポリマー材料フォーラム講演予稿集、第８９頁」に記載されたフッ素樹脂と水酸基を有するモノマーを共重合させた樹脂からなる微粒子、半導電性金属酸化物等が挙げられる。保護層の厚さは好ましくは０．１〜１０μｍ、　より好ましくは０．５〜７μｍである。
【００８９】
なお、本発明の電子写真感光体は上記の構成に限定されるものではない。例えば図１に示した電子写真感光体は保護層１５を備えるものであるが、電荷輸送層１４が、この層の形成に用いられる塗布液中の液体成分に可溶な樹脂と、ケイ素化合物とを含有する場合、保護層１５を設けずに電荷輸送層１４を最表面層（支持体１１から最も遠い側の層）としてもよい。このとき、電荷輸送層１４に含まれる電荷輸送物質は、電荷輸送層１４の形成に用いられる塗布液中の液体成分に可溶であることが好ましい。例えば電荷輸送層１４の形成に用いられる塗布液がアルコール系溶剤を含む場合、上記一般式（２）で表されるケイ素化合物や、下記式（ＶＩ−１）〜（ＶＩ−１６）で表される化合物を電荷輸送物質として用いることが好ましい。
【００９０】
【化２１】
2004086066.tif 000027
【００９１】
【化２２】
2004086066.tif 000028
【００９２】
【化２３】
2004086066.tif 000029
【００９３】
【化２４】
2004086066.tif 000030
【００９４】
【化２５】
2004086066.tif 000031
【００９５】
【化２６】
2004086066.tif 000032
【００９６】
【化２７】
2004086066.tif 000033
【００９７】
【化２８】
2004086066.tif 000034
【００９８】
【化２９】
2004086066.tif 000035
【００９９】
【化３０】
2004086066.tif 000036
（画像形成装置及びプロセスカートリッジ）
図２は本発明の画像形成装置の好適な一実施形態を示す概略構成図である。図２に示した装置においては、図１に示した構成を有する電子写真感光体１が支持体９によって支持されており、支持体９を中心として矢印の方向に所定の回転速度で回転可能となっている。そして、電子写真感光体１の回転方向に沿って、接触帯電装置２、露光装置３、現像装置４、転写装置５、クリーニング手段７がこの順で配置されている。また、当該装置は像定着装置６を備えており、被転写媒体Ｐは転写装置５を経て像定着装置６へと搬送される。
【０１００】
接触帯電装置２は、ローラー状の接触帯電部材を備えるもので、当該接触帯電部材を感光体１の表面に接触するように配置して電圧を印可することによって、感光体１表面を所定の電位に印可することができる。かかる接触帯電部材の材料としては、アルミニウム、鉄、銅等の金属、ポリアセチレン、ポリピロール、ポリチオフェン等の導電性高分子材料、ポリウレタンゴム、シリコーンゴム、エピクロロヒドリンゴム、エチレンプロピレンゴム、アクリルゴム、フッソゴム、スチレンーブタジエンゴム、ブタジエンゴム等のエラストマー材料にカーボンブラック、沃化銅、沃化銀、硫化亜鉛、炭化けい素、金属酸化物等の金属酸化物微粒子を分散したもの等を用いることができる。金属酸化物の例としてはＺｎＯ、ＳｎＯ２、ＴｉＯ２、Ｉｎ２Ｏ３、ＭｏＯ３、又はこれらの複合酸化物が挙げられる。また、エラストマー材料中に過塩素酸塩を含有させて導電性を付与してもよい。
【０１０１】
また、接触帯電部材の表面に被覆層を設けることもできる。この被覆層を形成する材料としては、Ｎ−アルコキシメチル化ナイロン、セルロース樹脂、ビニルピリジン樹脂、フェノール樹脂、ポリウレタン、ポリビニルブチラール、メラミン等が挙げられ、これらは１種を単独で用いてもよく、２種以上を組み合わせて用いてもよい。また、エマルジョン樹脂系材料、例えばアクリル樹脂エマルジョン、ポリエステル樹脂エマルジョン、ポリウレタン、特にソープフリーのエマルジョン重合により合成されたエマルジョン樹脂を用いることもできる。これらの樹脂には、更に抵抗率を調整するために導電剤粒子を分散してもよいし、劣化を防止するために酸化防止剤を含有させることもできる。また、被覆層を形成するときの成膜性を向上させるために、エマルジョン樹脂にレベリング剤または界面活性剤を含有させることもできる。
【０１０２】
接触帯電部材の抵抗は、好ましくは１００〜１０１４Ωｃｍ、より好ましくは１０２〜１０１２Ω・ｃｍである。また、この接触帯電用部材に電圧を印可する場合、当該印加電圧は、直流、交流のいずれも用いることができ、更には直流電圧と交流電圧とを重畳したものを用いることもできる。
【０１０３】
なお、図２に示した装置において、接触帯電装置２が有する接触帯電部材はローラー状であるが、かかる接触帯電部材の形状は、ブレード状、ベルト状、ブラシ状、等であってもよい。
【０１０４】
また、露光装置３としては、電子写真感光体１表面に、半導体レーザー、ＬＥＤ（ｌｉｇｈｔ　ｅｍｉｔｔｉｎｇ　ｄｉｏｄｅ）、液晶シャッター等の光源を所望の像様に露光できる光学系装置等を用いることができる。これらの中でも、非干渉光を露光可能な露光装置を用いると、電子写真感光体１の支持体（基体）と感光層との間での干渉縞を防止することができる。
【０１０５】
また、現像装置４としては、一成分系、ニ成分系等の正規または反転現像剤を用いた従来より公知の現像装置等を用いることができる。また、使用されるトナーの形状は特に制限されず、例えば粉砕法による不定形トナーや化学重合法による球形トナーが好適に使用される。
【０１０６】
また、転写装置５としては、ベルト、ローラー、フィルム、ゴムブレード等を用いた接触型転写帯電器、コロナ放電を利用したスコロトロン転写帯電器やコロトロン転写帯電器等、が挙げられる。
【０１０７】
また、クリーニング装置７は、転写工程後の電子写真感光体１の表面に付着する残存トナーを除去するためのもので、これにより清浄面化された電子写真感光体１は上記の画像形成プロセスに繰り返し供される。クリーニング装置７としては、クリーニングブレード、ブラシクリーニング、ロールクリーニング等を用いることができるが、これらの中でもクリーニングブレードを用いることが好ましい。また、クリーニングブレードの材質としてはウレタンゴム、ネオプレンゴム、シリコーンゴム等が挙げられる。
【０１０８】
図２に示した画像形成装置では、電子写真感光体１の回転工程において、帯電、露光、現像、転写、クリーニングの各工程を順次行うことによって画像形成が繰り返し行われる。ここで、電子写真感光体１は、上述のように、特定のケイ素化合物含有層が設けられ且つ２９Ｓｉ−ＮＭＲスペクトルにおいて式（１）で表される条件を満たす感光層を備えるものであり、放電ガス耐性、機械的強度、耐傷性、粒子分散性等に優れたものであるため、接触帯電装置やクリーニングブレード、あるいは更に化学重合法による球形トナーと共に用いた場合であってもかぶり等の画質欠陥を生じることなく良好な画像品質を得ることができる。従って、本実施形態により、良好な画像品質を長期にわたって安定的に得ることが可能な画像形成装置が実現される。
【０１０９】
図３は本発明の画像形成装置の他の実施形態を示す断面図である。図３に示す画像形成装置２２０は中間転写方式の画像形成装置であり、ハウジング４００内において４つの電子写真感光体４０１ａ〜４０１ｄが中間転写ベルト４０９に沿って相互に並列に配置されている。
【０１１０】
ここで、画像形成装置２２０に搭載されている電子写真感光体４０１ａから４０１ｄは、それぞれ本発明の電子写真感光体であり、例えば図１に示した電子写真感光体が搭載される。
【０１１１】
電子写真感光体４０１ａ〜４０１ｄのそれぞれは所定の方向（紙面上では反時計回り）に回転可能であり、その回転方向に沿って帯電ロール４０２ａ〜４０２ｄ、現像装置４０４ａ〜４０４ｄ、１次転写ロール４１０ａ〜４１０ｄ、クリーニングブレード４１５ａ〜４１５ｄがそれぞれ配置されている。現像装置４０４ａ〜４０４ｄのそれぞれにおいては、トナーカートリッジ４０５ａ〜４０５ｄに収容されたイエロー（Ｙ）、マゼンタ（Ｍ）、シアン（Ｃ）、ブラック（Ｋ）の４色のトナーが供給可能となっており、また、１次転写ロール４１０ａ〜４１０ｄはそれぞれ中間転写体４０９を介して電子写真感光体４０１ａ〜４０１ｄに当接している。
【０１１２】
更に、ハウジング４００内の所定の位置にはレーザ光源（露光手段）４０３が配置されており、レーザ光源４０３から出射されたレーザ光を帯電後の電子写真感光体４０１ａ〜４０１ｄの表面に照射することが可能となっている。これにより、電子写真感光体４０１ａ〜４０１ｄの回転工程において帯電、露光、現像、１次転写、クリーニングの各工程が順次行われ、各色のトナー像が中間転写ベルト４０９条に重ねて転写される。
【０１１３】
中間転写ベルト４０９は駆動ロール４０６、バックアップロール４０８及びテンションロール４０７により所定の張力をもって指示されており、これらのロールの回転によりたわみを生じることなく回転可能となっている。また、２次転写ロール４１３は、中間転写ベルト４０９を介してバックアップロール４０８と当接するように配置されている。バックアップロール４０８と２次転写ロール４１３との間を通った中間転写ベルト４０９はクリーニングブレード４１６により清浄面化された後、次の画像形成プロセスに繰り返し供される。
【０１１４】
また、ハウジング４００内の所定の位置にはトレイ（被転写媒体トレイ）４１１が設けられており、トレイ４１１内の紙などの被転写媒体が移送ロール４１２により中間転写ベルト４０９と２次転写ロール４１３との間、更には相互に当接する２個の定着ロール４１４の間に順次移送された後、ハウジング４００の外部に排紙される。
【０１１５】
図３に示した画像形成装置２２０では、電子写真感光体４０１ａ〜４０１ｄとして本発明の電子写真感光体を用いることによって、電子写真感光体４０１ａ〜４０１ｄのそれぞれの画像形成プロセスにおいて放電ガス耐性、機械的強度、耐傷性等が十分に高水準で達成され、接触帯電装置やクリーニングブレード、あるいは更に化学重合法による球形トナーと共に用いた場合であってもかぶり等の画質欠陥を生じることなく良好な画像品質を得ることができる。従って、本実施形態のような中間転写体を用いたカラー画像形成用画像形成装置においても、良好な画像品質を長期にわたって安定的に得ることが可能な画像形成装置が実現される。
【０１１６】
なお、本発明は上記実施形態に限定されるものではない。例えば、図２、３に示した装置は、電子写真感光体１（又は４０１ａ〜４０１ｄ）と帯電装置２（又は４０２ａ〜４０２ｄ）とを含んで構成されるプロセスカートリッジを備えるものであってもよい。かかるプロセスカートリッジを用いることによって、メンテナンスをより簡便に行うことができる。
【０１１７】
また、本実施形態では、接触帯電装置２（又は４０２ａ〜４０２ｄ）の代わりにコロトロン帯電器等の非接触帯電方式の帯電装置を用いても十分に良好な画像品質を得ることができる。しかしながら、オゾン発生防止の観点から接触帯電装置を用いることが好ましい。
【０１１８】
また、図２に示した装置は電子写真感光体１表面に形成されたトナー像を被転写媒体Ｐに直接転写するものであるが、本発明の画像形成装置は中間転写体を更に備えるものであってもよい。これにより、電子写真感光体１表面のトナー像を中間転写体に転写した後、中間転写体から被転写媒体Ｐに転写することができる。かかる中間転写体としては、導電性支持体上にゴム、エラストマー、樹脂等を含む弾性層と少なくとも１層の被覆層とが積層された構造を有するものを使用することができる。
【０１１９】
また、本発明の画像形成装置はイレース光照射装置等の除電装置を更に備えていてもよい。これにより、電子写真感光体が繰り返し使用される場合に、電子写真感光体の残留電位が次のサイクルに持ち込まれる現象が防止されるので、画像品質をより高めることができる。
【０１２０】
【実施例】
以下、実施例及び比較例に基づいて本発明を更に具体的に説明するが、本発明は以下の実施例に何ら限定されるものではない。なお、以下の実施例において「部」は重量部を意味する。
【０１２１】
また、表１〜５中の化合物及び式（ＶＩ−１）〜（ＶＩ−１６）で表される化合物については、表中の化合物番号又は式番号を用いて示すこととする。
【０１２２】
［実施例１］
（電子写真感光体の作製）
ジルコニウム化合物（商品名：オルガチックスＺＣ５４０、マツモト製薬社製）１００部、シラン化合物（商品名：Ａ１１００、日本ユニカー社製）１０部、イソプロパノール４００部及びブタノール２００部からなる下引き層用塗布液を調製した。この塗布液を、ホーニング処理を施した円筒状のＡｌ基板上に浸漬塗布し、１５０℃で１０分間加熱乾燥して膜厚０．１μｍの下引き層を形成した。
【０１２３】
次いで、電荷発生物質としてＸ線回析スペクトルにおけるブラッグ角（２θ±０．２°）が７．４°、１６．６°、２５．５°、２８．３°に強い回析ピークを持つクロロガリウムフタロシアニン結晶１０部をポリビニルブチラール樹脂（商品名：エスレックＢＭ−Ｓ、積水化学社製）１０部及び酢酸ブチル１０００部と混合し、ガラスビーズとともにペイントシェーカーで１時間処理して分散させて電荷発生層用塗布液を得た。この塗布液を上記下引き層上に浸積塗布し、１００℃で１０分間加熱乾燥して膜厚約０．１５μｍの電荷発生層を形成した。
【０１２４】
更に、下記構造式（３３）で表されるベンジジン化合物２０部、ビスフェノール（Ｚ）ポリカーボネート樹脂（粘度平均分子量４．４×１０４）３０部、３−（３，３，３−トリフルオロプロピル）メチルシクロトリシロキサン５部、モノクロロベンゼン１５０部、テトラヒドロフラン１５０部を混合して電荷輸送層用塗布液を得た。この塗布液を上記電荷発生層上に浸漬塗布し、１１５℃で１時間加熱乾燥して膜厚２０μｍの電荷輸送層を形成した。
【０１２５】
【化３１】
2004086066.tif 000037
更に、化合物（ＶＩ−３）２０部、化合物（ＩＩＩ−３）２０部及びメタノール２０部を混合し、イオン交換樹脂（アンバーリスト１５Ｅ）２部を加えて２時間撹拌した。更に、この混合物にブタノール５０部及び蒸留水９．８部を加えて室温で１５分撹拌した後、混合物を濾過してイオン交換樹脂を除去した。得られた濾液に、アルミニウムトリスアセチルアセトネート１部、アセチルアセトン１部、ポリビニルブチラール樹脂（商品名：エスレックＫＷ−１、積水化学社製）５部及びヒンダードフェノール系酸化防止剤（Ｓｕｍｉｌｉｚｅｒ　ＭＤＰ−Ｓ）１部を加えて十分に溶解させ、保護層形成用塗布液を得た。この塗布液を上記電荷輸送層上に浸漬塗布し（塗布スピード：約１７０ｍｍ／ｍｉｎ）、１３０℃で１時間加熱乾燥して膜厚３μｍの保護層を形成し、目的の電子写真感光体を得た。
【０１２６】
［実施例２〜９］
実施例２〜９においては、それぞれ実施例１と同様にして下引き層、電荷発生層及び電荷輸送層を形成した。
【０１２７】
次に、ケイ素化合物、電荷輸送物質、液体成分に可溶な樹脂、酸化防止剤の種類及び配合量、並びに水の配合量をそれぞれ表６、７に示す通りとしたこと以外は実施例１と同様にして、保護層形成用塗布液を調製した。なお、表６、７中の材料のうち、商品名で示したものは以下の通りである。
【０１２８】
ケイ素化合物
Ｘ−４０−２２３０（信越化学社製）
液体成分に可溶な樹脂
エスレックＫＷ−１（ポリビニルアセタール樹脂、積水化学社製）
エスレックＢＭ−１（ポリビニルブチラール樹脂、積水化学社製）
エスレックＢＸＬ（ポリビニルアセタール樹脂、積水化学社製）
ダイアミドＸ１８７４Ｍ（ポリアミド樹脂、ダイセル・ヒュルス社製）
ＳＫ−１０５（フェノール樹脂、住友ベークライト社製）
酸化防止剤
Ｓｕｍｉｌｉｚｅｒ　ＭＤＰ−Ｓ（ヒンダードフェノール系酸化防止剤、住友化学社製）
Ｓｕｍｉｌｉｚｅｒ　ＢＨＴ−Ｒ（ヒンダードフェノール系酸化防止剤、住友化学社製）
サノールＬＳ７６５（ヒンダードアミン系酸化防止剤、三共社製）
チヌビン１４４（ヒンダードアミン系酸化防止剤、チバガイギー社製）
その他の成分
Ｒ８１２（シリカゾル、アエロジル社製）
ルブロンＬ１（フッ素微粒子、ダイキン社製）。
【０１２９】
更に、浸漬塗布の際の塗布スピードが約１７０ｍｍ／ｍｉｎとなるように、塗布液にブタノールを加えて粘度を調整した。粘度調整後の塗布液を電荷輸送層上に塗布し（塗布スピード：約１７０ｍｍ／ｍｉｎ）、１３０℃で１時間加熱乾燥して膜厚３μｍの保護層を形成して目的の電子写真感光体を得た。
【０１３０】
［実施例１０］
実施例１と同様にして下引き層、電荷発生層及び電荷輸送層を形成した。
【０１３１】
次に、ケイ素化合物、電荷輸送物質、液体成分に可溶な樹脂、酸化防止剤、その他の成分の種類及び配合量、並びに水の配合量をそれぞれ表７に示す通りとしたこと以外は実施例１と同様にして、保護層形成用塗布液を調製した。更に、浸漬塗布の際の塗布スピードが約１７０ｍｍ／ｍｉｎとなるように、塗布液にブタノールを加えて粘度を調整し、粘度調整後の塗布液をガラスビーズと共にペイントシェーカーにて３０分分散処理した。得られた塗布液を電荷輸送層上に塗布し（塗布スピード：約１７０ｍｍ／ｍｉｎ）、１３０℃で１時間加熱乾燥して膜厚３μｍの保護層を形成して目的の電子写真感光体を得た。
【０１３２】
［実施例１１］
電荷発生物質として、電荷発生物質としてＸ線回析スペクトルにおけるブラッグ角（２θ±０．２°）が７．５°、９．９°、１２．５°、１６．３°、１８．６°、２５．１°、２８．３°に強い回析ピークを持つヒドロキシガリウムフタロシアニン結晶１０部を用いたこと以外は実施例５と同様にして、電子写真感光体を作製した。
【０１３３】
［比較例１〜４］
比較例１〜４においては、それぞれ実施例１と同様にして下引き層、電荷発生層及び電荷輸送層を形成した。
【０１３４】
次に、ケイ素化合物、電荷輸送物質、液体成分に可溶な樹脂、酸化防止剤の種類及び配合量、並びに水の配合量をそれぞれ表７に示す通りとしたこと以外は実施例１と同様にして、保護層形成用塗布液を調製した。更に、浸漬塗布の際の塗布スピードが約１７０ｍｍ／ｍｉｎとなるように、塗布液にブタノールを加えて粘度を調整した。粘度調整後の塗布液を電荷輸送層上に塗布し（塗布スピード：約１７０ｍｍ／ｍｉｎ）、１３０℃で１時間加熱乾燥して膜厚３μｍの保護層を形成して目的の電子写真感光体を得た。
【０１３５】
［比較例５］
エスレックＢＸＬを用いなかったこと以外は実施例１０と同様にして、電子写真感光体を作製した。
【０１３６】
実施例１〜１１及び比較例１〜４で得られた電子写真感光体の２９Ｓｉ−ＮＭＲスペクトルにおけるＳ１／（Ｓ１＋Ｓ２）（式（１）中の左辺）の値、並びに保護層形成用塗布液中のケイ素化合物に関する（Ｎａ＝３＋Ｎｃ≧３）／Ｎｔｏｔａｌ（式（５）中の左辺）の値を表８に示す。また、実施例３の電子写真感光体の２９Ｓｉ−ＮＭＲスペクトルを図４に示す。
【０１３７】
【表６】
2004086066.tif 000038
【０１３８】
【表７】
2004086066.tif 000039
【０１３９】
【表８】
2004086066.tif 000040
［塗布液のポットライフ評価試験］
実施例１〜１１及び比較例１〜５それぞれで用いた保護層形成用塗布液をサンプル瓶に移して密閉した。このサンプル瓶を４０℃の温度下に保持してからゲル化、分離又は沈殿が発生するまでの時間を測定し、以下の基準：
Ａ：２０日以上
Ｂ：１０日以上２０日未満
Ｃ：５日以上１０日未満
Ｄ：２日以上５日未満
Ｅ：２日未満
に基づいて塗布液のポットライフを評価した。得られた結果を表８に示す。
【０１４０】
表８に示したように、実施例１〜１１で用いた保護層形成用塗布液は十分に長いポットライフを有していることが確認された。
【０１４１】
［プリント試験］
実施例１〜１１及び比較例１〜５それぞれで得られた電子写真感光体を用いて図３に示す画像形成装置を作製した。なお、電子写真感光体以外の要素は、Ｄｏｃｕ　Ｃｅｎｔｒｅ　Ｃｏｌｏｒ　４００　ＣＰ（富士ゼロックス社製）と同様のものを用いた。
【０１４２】
次に、得られた画像形成装置を用いて、イエロー（Ｙ）、マゼンタ（Ｍ）、シアン（Ｃ）、ブラック（Ｋ）によるカラープリント試験を行った。試験は低温低湿（１０℃、１５％ＲＨ）、常温常湿（２０℃、４０％ＲＨ）、高温高湿（３０℃、８５％ＲＨ）の３条件で行い、初期及び１万枚プリント後における画質、感光体の表面状態、並びに１万枚プリント後におけるブレードの状態を評価した。感光体の表面状態は、イエロー（Ｙ）、マゼンタ（Ｍ）、シアン（Ｃ）、ブラック（Ｋ）それぞれの感光体について、以下の基準：
Ａ：傷、付着物ともに認められない
Ｂ：傷又は付着物が僅かに認められる（顕微鏡で確認可能）
Ｃ：傷又は付着物が僅かに認められる（ルーペで確認可能）
Ｄ：傷又は付着物が認められる（肉眼で確認可能）
Ｅ：傷又は付着物が顕著に認められる（肉眼で確認可能）
に基づいて評価した。得られた結果を表９に示す。
【０１４３】
【表９】
2004086066.tif 000041
表９に示したように、実施例１〜１１の電子写真感光体を搭載した画像形成装置の場合は、１万枚プリント後であっても、画質、感光体表面の状態及びクリーニングブレードの状態が良好であることが確認された。
【０１４４】
【発明の効果】
以上説明した通り、本発明によれば、現像剤や放電生成物などに対する耐汚染性、並びに接触帯電器やクリーニングブレード等に対する耐久性が十分に高く、更には製造時における塗膜欠陥の発生を防止可能な電子写真感光体、並びに長期にわたって良好な画質を得ることが可能なプロセスカートリッジ及び画像形成装置が提供される。
【図面の簡単な説明】
【図１】本発明の電子写真感光体の好適な一実施形態を示す模式断面図である。
【図２】本発明の画像形成装置の好適な一実施形態を示す概略構成図である。
【図３】本発明の画像形成装置の好適な一実施形態を示す概略構成図である。
【図４】実施例で得られた２９Ｓｉ−ＮＭＲスペクトルを示すグラフである。
【符号の説明】
１…電子写真感光体、１１…導電性支持体、１２…下引き層、１３…電荷発生層、１４…電荷輸送層、１５…保護層、１６…感光層、２、４０２ａ〜４０２ｄ…接触帯電装置、３、４０３…露光装置、４、４０４ａ〜４０４ｄ…現像装置、５…転写装置、６…像定着装置、７、４１５ａ〜４１５ｄ、４１６…クリーニング装置、４００…ハウジング、４０５ａ〜４０５ｄ…トナーカートリッジ、４０６…駆動ロール、４０７…テンションロール、４０８…バックアップロール、４０９…中間転写ベルト、４１０ａ〜４１０ｄ…１次転写ロール、４１１…被転写媒体トレイ、４１２…移送ロール、４１３…２次転写ロール、４１４…定着ロール。
【図１】
2004086066.tif 000043
【図２】
2004086066.tif 000044
【図３】
2004086066.tif 000045
【図４】
2004086066.tif 000046